(57)【要約】【課題】より小さいかさ密度を有し、例えばパイロジェニックＳｉＯ２などのパイロジェニック金属酸化物を基礎とし、金属、炭素、及びリンによる汚染が殆どなく、同時に高い強度を有し、既知の触媒に比較して改善された選択性及び高められた活性を有する触媒を提供する。【解決手段】本発明は、結合剤の添加なしでパイロジェニック金属酸化物から製造される安定で高純度の成形体の上に触媒を生成する方法、及びオレフィン類の気相酸化のための触媒の使用に関する。【選択図】なし【特許請求の範囲】
【請求項１】
オレフィン類の気相酸化のための触媒を製造する方法であって、
（Ｉ）少なくとも１つのパイロジェニック金属酸化物（ｐｙｒｏｇｅｎｅｎ  Ｍｅｔａｌｌｏｘｉｄｅｎ）を溶媒中に懸濁する工程と、
（II）分散装置及び湿式粉砕（Ｎａｓｓｖｅｒｍａｈｌｕｎｇ）の少なくともいずれかによって微細粒子の懸濁液を製造することによって金属酸化物を活性状態に変換する工程と、
（III）前記懸濁液を凝固させペースト状の塊にする工程と、
（IV）前記凝固懸濁液を成形体に変換する工程と、
（Ｖ）前記成形体を乾燥する工程と、
（VI）得られる成形体をか焼（Ｋａｌｚｉｎｉｅｒｕｎｇ）する工程と、
（VII）１つ以上の触媒活性化合物、又は次の工程において１つ以上の触媒活性化合物に変換できる１つ以上の前駆化合物及び１つ以上のプロモーター化合物の少なくともいずれかを塗布することによって、前記成形体を活性触媒に変換する工程とを含むことを特徴とする方法。
【請求項２】
パイロジェニック金属酸化物としてＳｉｘＯｙ、ＡｌｘＯｙ、ＴｉｘＯｙ、ＺｒｘＯｙ、及びＣｅｘＯｙからなる群から選択される１つ以上の化合物を使用する請求項１に記載の方法。
【請求項３】
パイロジェニック金属酸化物としてＳｉＯ２を使用する請求項２に記載の方法。
【請求項４】
溶媒として水を使用する請求項１から３のいずれかに記載の方法。
【請求項５】
摩擦ミル（Ｒｅｉｂｍｕｈｌｅ）、環状ギャップミル（Ｒｉｎｇｓｐａｌｔｍｕｈｌｅ）、及び撹拌ボールミル（Ｒｕｅｈｒｗｅｒｊｓｋｕｇｅｌｍｕｈｌｅ）のいずれかで活性化を行う請求項１から４のいずれかに記載の方法。
【請求項６】
溶解機、超音波分散機、及び遊星溶解機（Ｐｌａｎｅｔｅｎｄｉｓｓｏｌｖｅｒ）からなる群から選択される１つ以上の分散装置によって活性化が行われる請求項１から５のいずれかに記載の方法。
【請求項７】
溶媒に金属酸化物を前懸濁させる工程を省略し、前記金属酸化物の溶媒への添加を活性化工程の間に行う請求項１から６のいずれかに記載の方法。
【請求項８】
懸濁液を０．５時間〜４時間の時間をかけて活性化する請求項１から７のいずれかに記載の方法。
【請求項９】
ミル粉砕メディア（Ｍａｈｌｗｅｒｋｚｅｕｇｅ）として鋼鉄、ガラス、酸化アルミニウム、酸化ジルコニウム、珪酸ジルコニウム、炭化珪素、及び窒化珪素でできたビーズからなる群から選択される１つ以上の補助手段を使用する請求項１から８のいずれかに記載の方法。
【請求項１０】
前懸濁工程及び活性化工程の間のｐＨが２．０〜４．０の範囲にある請求項１から９のいずれかに記載の方法。
【請求項１１】
ｐＨを塩酸、硝酸、アンモニア、及びアンモニア水溶液のいずれかで制御する請求項１０に記載の方法。
【請求項１２】
活性化金属酸化物懸濁液の固形成分含有量が５重量％〜４０重量％である請求項１から１１のいずれかに記載の方法。
【請求項１３】
ｐＨの変更及び更なる１つ以上の金属酸化物の添加の中から選択される１つ以上の手段によって懸濁液の凝固が行われる請求項１から１２のいずれかに記載の方法。
【請求項１４】
ｐＨを４〜１０の範囲の値に設定することによって活性化金属酸化物を含有する懸濁液の凝固を行う請求項１から１３のいずれかに記載の方法。
【請求項１５】
１つ以上の金属酸化物を更に添加することによって活性化金属酸化物を含有する懸濁液の凝固を行う請求項１から１４のいずれかに記載の方法。
【請求項１６】
ｐＨの調節及び更なる金属酸化物の添加の少なくともいずれかが活性化懸濁液のレオロジー変化をもたらす請求項１３から１５のいずれかに記載の方法。
【請求項１７】
成形工程が押出、錠剤化、及びプレス成形からなる群から選択される１つ以上の手段によって行われる請求項１から１６のいずれかに記載の方法。
【請求項１８】
成形体が環形、小粒形、円筒形、車輪形、及び球形のいずれかである請求項１から１７のいずれかに記載の方法。
【請求項１９】
得られた成形体が２５℃〜２００℃の範囲の温度で乾燥させられる請求項１から１８のいずれかに記載の方法。
【請求項２０】
酸素含有量を適宜変化させることができ更なる気体を空気に適宜添加することができる空気雰囲気下でか焼が行われる請求項１から１９のいずれかに記載の方法。
【請求項２１】
か焼が５００℃〜１，２５０℃の範囲の温度で行われる請求項１から２０のいずれかに記載の方法。
【請求項２２】
形成された成形触媒体（Ｋａｔａｌｙｓａｔｏｆｏｒｍｋｏｅｒｐｅｒ）が、３０ｍ２／ｇ〜５００ｍ２／ｇの範囲のＢＥＴ表面積を有する請求項１から２１のいずれかに記載の方法。
【請求項２３】
1つ以上のプロモーター化合物の添加が、成形体の触媒への変換後の別の工程において行われる請求項１から２２のいずれかに記載の方法。
【請求項２４】
1つ以上のプロモーター化合物と共に1つ以上の触媒活性化合物又は1つ以上の前駆化合物を1つの工程で塗布する代わりに、1つ以上のプロモーター化合物の塗布を1つ以上の触媒活性化合物の塗布又は1つ以上の前駆化合物の塗布に先行する又は続く工程において別に行う請求項１から２３のいずれかに記載の方法。
【請求項２５】
成形体が、Ｐｄ／Ａｕ／アルカリ金属化合物、Ｐｄ／Ｃｄ／アルカリ金属化合物、及びＰｄ／Ｂａ／アルカリ金属化合物からなる群から選択される1つ以上の系で被覆される請求項1から２４のいずれかに記載の方法。
【請求項２６】
上述の成分が、適切な順序では、Ｐｄ金属化合物、Ａｕ金属化合物、Ｃｄ金属化合物、及びＢａ金属化合物の内の少なくともいずれかの支持材上への含浸、スプレー、蒸着、ディッピング、及び沈殿からなる群から選択される１つ以上の処理、支持体に塗布した還元可能金属化合物の還元、存在する任意の塩化物を除去する洗浄、アルカリ金属酢酸塩化合物又はアルカリ金属化合物の含浸によって塗布される請求項２５に記載の方法。
【請求項２７】
アルカリ金属化合物としてカリウム化合物を使用する請求項２６に記載の方法。
【請求項２８】
いろいろな貴金属化合物の塗布が１つの工程又は複数の連続する工程で行われ、中間乾燥、か焼、及び還元からなる群から選択される１つ以上の工程が任意にこれらの工程の間で行われる請求項１から２７のいずれかに記載の方法。
【請求項２９】
支持材上に存在する任意の塩化物を貴金属化合物の還元の前及び後の少なくともいずれかで洗浄によって除去する請求項１から２８のいずれかに記載の方法。
【請求項３０】
触媒の洗浄を水又は７を超えるｐＨ値を有する塩基性水溶液によって行う請求項２９に記載の方法。
【請求項３１】
得られる触媒が、使用される支持材重量に基づいて、０．１重量％〜５．０重量％のパラジウム、０．２重量％〜３．５重量％の金、０．１重量％〜３．５重量％のカドミウム、０．１重量％〜３．５重量％のバリウム、及び０．５重量％〜１５重量％のカリウムからなる群から選択される１つ以上の成分を含む請求項１から２８のいずれかに記載の方法。
【請求項３２】
貴金属濃度が支持体内で一定である請求項１から３１のいずれかに記載の方法。
【請求項３３】
貴金属濃度が、到達可能な外表面から支持材の内部の方向に向かって減少する請求項１から３２のいずれかに記載の方法。
【請求項３４】
触媒中の全ての不純物の合計が４００ｐｐｍ未満である請求項１から３３のいずれか
に記載の方法。
【請求項３５】
請求項１から３４のいずれかに記載の方法によって得ることができることを特徴とする触媒。
【請求項３６】
成形体の不純物（他の全ての金属並びに炭素及びリン及び硫黄）の合計が４００ｐｐｍ未満である請求項３５に記載の触媒。
【請求項３７】
化学反応における触媒としての請求項３５及び３６のいずれかに記載の触媒の使用。
【請求項３８】
オレフィン及び有機酸の少なくともいずれかから不飽和エステルを調製するための支持された触媒としての請求項３５及び３６のいずれかに記載の触媒の使用。
【請求項３９】
酢酸ビニルモノマーの製造のための支持された触媒としての請求項３５及び３６のいずれかに記載の触媒の使用。
【請求項４０】
オレフィンのアセトキシル化のための請求項３５及び３６のいずれかに記載の触媒の使用。
【発明の詳細な説明】
【技術分野】
【０００１】
本発明は、バインダーの添加なしに形成させたパイロジェニック金属酸化物（ｐｙｒｏｇｅｎｅｎ  Ｍｅｔａｌｌｏｘｉｄｅｎ）からなる安定な高純度の成形体上に触媒を製造するための方法及びオレフィン気相酸化における前記触媒の使用に関する。
【背景技術】
【０００２】
パイロジェニック金属酸化物は、極度に微細な粒子サイズ、高い比表面積、規定される表面化学を有する規定される球形の1次粒子、及び内部表面(細孔)がないことで傑出する。更にこれらは、非常に高い化学的純度を有する。
【０００３】
上述した特性のために、触媒のための支持材として、例えばパイロジェニック二酸化珪素に対する関心がますます高まっている（非特許文献１）。
【０００４】
しかし、パイロジェニック金属酸化物の粒子サイズがとりわけ微細なため、例えばこれらのパイロジェニック金属酸化物からできた触媒として又は触媒支持材として使用されるような成形体の製造は困難である。安定した成形体を得るため、金属酸化物粉からなる成形体は、一般に、バインダー及び潤滑剤を使用してプレス成形又は押出成形によって製造される。バインダー及び潤滑油は無機添加物又は有機添加物である。
【０００５】
例えばステアリン酸マグネシウムなどの無機添加物は、製造される成形体中に、例えば酸化マグネシウムなどの無機化合物の形で残留する。有機添加物も、成形体の製造工程において炭素などの不純物となり得る。従って、製造される成形体においては、例えばパイロジェニックＳｉＯ２などの使用されるパイロジェニック金属酸化物に望まれる非常に高い純度が損なわれる。
【０００６】
高い純度及び高い表面積の他に、可能な限り小さいかさ密度を維持することが、その他に望まれる特性である。
【０００７】
これは、第1に将来触媒される反応における材料の輸送に好ましい効果を有し、第２に特定の反応器容量を満たすために必要とされる支持材料の質量を軽減できる。これは、支持材料の反応器容量に対する費用の比を改善し、この方法をより経済的にする。
【０００８】
低いかさ密度は、例えば、少なくとも１つの通路が触媒を貫通するような触媒の形、例えば環状物によって達成できる。
【０００９】
非常に薄い壁厚を有する環状体は、特に有用である。しかし、薄い壁厚は、機械的強度が触媒の調製及び反応器への充填の少なくともいずれかのためにはもはや十分ではなく、従って触媒支持体材料としては不適当である成形体をもたらす。
【００１０】
触媒活性成分としては、中でも、パラジウム及びその化合物の少なくともいずれか並びにアルカリ金属化合物、そして追加として金及びその化合物の少なくともいずれか（Ｐｄ／アルカリ金属／Ａｕ系）又はカドミウム及びその化合物の少なくともいずれか（Ｐｄ／アルカリ金属／Ｃｄ系）又はバリウム及びその化合物の少なくともいずれか（Ｐｄ／アルカリ金属／Ｂａ系）又はパラジウム、アルカリ金属化合物、並びに金、カドミウム、及びバリウムの少なくともいずれかの混合物を含む成分を使用することができる。
【００１１】
従来技術は、金属酸化物からなる成形体上に触媒を製造する多数の可能な方法を記載している。これらにおいては、バインダー又は他の強化工程が後の強度を達成するために必要であり、得られる触媒支持材の表面積が触媒に高いかさ密度を要求する。
【００１２】
特許文献１には、パイロジェニック金属酸化物、水、シリカゾル、及びプレス補助材の混合物からなるプレス成形品の製造が記載されている。多官能アルコール（例えばグリセロール）を補助材として請求している。
【００１３】
特許文献２は、パイロジェニック二酸化珪素をカオリン及びグラファイトの少なくともいずれか、糖、澱粉、尿素、並びにワックスと共に水に混入することを開示している。プレス成形体は、パンチプレス、偏心プレス、押出成形機、ロータリープレス、及びコンパクタ（Ｋｏｍｐａｋｔｏｒｅｎ）のいずれかを使用して製造できる。類似の方式が特許文献３で採用されているが、そこではパイロジェニック二酸化珪素の代わりに二酸化珪素／酸化アルミニウムのパイロジェニック混合酸化物が使用されている。
【００１４】
特許文献４は、パイロジェニック二酸化珪素、メチルセルロース、ミクロワックス、ポリエチレングリコール、及び水からなるプレス成形体を製造するための方法を記載している。普通、プレス成形体は、５０重量％〜９０重量％の二酸化珪素、０．１重量％〜２０重量％のメチルセルロース、０．１重量％〜１５重量％のミクロワックス、及び０．１重量％〜１５重量％のポリエチレングリコールからなる。
【００１５】
特許文献５によれば、パイロジェニックシリカ及びアルコールアンモニア水溶液から安定した成形体を製造することが可能である。対照的に、純粋のアンモニア水溶液では、好結果は得られない。アルコールアンモニア水溶液を高比率で用いると、成形される混合物は強アルカリ性になる。アルコールの使用は、結果として生じる触媒支持材中に炭素による汚染をもたらす危険性を有している。特許文献６によれば、パイロジェニックシリカ及びアンモニア溶液から又はパイロジェニックシリカ及びアルカリ金属を含有するシリカゾルからは、安定した成形体は、成形体が水温処理にかけられたときだけ得ることができる。アンモニアの添加の場合、混合物は再び強いアルカリ性を示す。この過剰の塩基（ｐＨ＞１０）がＳｉＯ２の部分溶解をもたらすことが知られている。
【００１６】
特許文献７は、支持体外表面上の貴金属層が０．５ｍｍ以下の厚さを有する、表面に含浸処理したＰｄ／Ａｕ触媒の製造について記載している。アルカリ金属珪酸塩が、可溶性貴金属化合物をそれぞれの貴金属水酸化物に変換するための基礎に使用され、この工程の間の１２時間〜２４時間、ｐＨは、６．５〜９．５に調整される。１０ｍ２／ｇ〜８００ｍ２／ｇの表面積を有する支持材を、これを基礎とするＶＡＭ触媒のための支持材料として使用する。
【００１７】
特許文献４は、二酸化珪素がメチルセルロース、ミクロワックス、ポリエチレングリコール、及び添加の水と共にホモジナイズされた、パイロジェニック二酸化珪素を含むプレス成形体を製造するための方法を記載している。混合の後、８０℃〜１５０℃で乾燥する。あらかじめ粉砕し得ているこの粉を成形し、プレス成形体を製造し、プレス成形体は、４００℃〜１，２００℃の間の温度で０．５時間〜８時間の間、加熱処理する。通常、塊をプレス成形する前の混合物は、５０重量％〜９０重量％の二酸化珪素、０．１重量％〜２０重量％のメチルセルロース、０．１重量％〜１５重量％のミクロワックス、及び０．１重量％〜１５重量％のポリエチレングリコールからなる。実施例において記載されるプレス成形体は、０．７１ｍｌ／ｇ〜０．９７ｍｌ／ｇの細孔容積で、１２０ｍ２／ｇ〜２１０ｍ２／ｇのＢＥＴ表面積を有する。その特許で請求される０．８ｍｍ〜２０ｍｍの外径と３０ｍ２／ｇ〜４００ｍ２／ｇのＢＥＴ表面積を有するプレス成形体は、０．５ｍｌ／ｇ〜１．３ｍｌ／ｇの細孔容積を有する。少なくとも９９．８重量％の二酸化珪素（他の構成物質＜０．２重量％）からなる、３５０ｇ／ｌ〜７５０ｇ／ｌのかさ密度を有する成形体が、５重量％未満の磨耗で、１０Ｎ〜２５０Ｎの機械的強度を達成する。また、酢酸ビニルモノマーを調製するための触媒であって、触媒がこれらの支持材料を基礎にし、パラジウム、金、及びアルカリ金属酢酸塩を含む触媒を請求している。
【００１８】
特許文献８は、パイロジェニック混合酸化物からなる成形体を基礎にする支持されたパラジウム触媒（Ｐｄ／Ａｕ／アルカリ金属系、Ｐｄ／Ｃｄ／アルカリ金属系、及びＰｄ／Ｂａ／アルカリ金属系のいずれか）を記載している。この触媒が基礎にする成形体は、０．８ｍｍ〜２５ｍｍの外径、５ｍ２／ｇ〜４００ｍ２／ｇのＢＥＴ表面積、及び０．２ｍｌ／ｇ〜１．８ｍｌ／ｇの細孔容積を有し、ＳｉＯ２／Ａｌ２Ｏ３の組み合わせの混合酸化物を除外し、この混合酸化物以外の構成要素は１重量％未満である、ＳｉＯ２、Ａｌ２Ｏ３、ＴｉＯ２、及びＺｒＯ２からなる群から選択されるいかなる順番の少なくとも２種の酸化物から構成される。加えて、記載される支持材料は、５Ｎ〜３５０Ｎの圧縮強度と２５０ｇ／ｌ〜１，５００ｇ／ｌのかさ密度を有する。これらの支持材料を基礎にし、パラジウム、金、及びアルカリ金属化合物、又はパラジウム、カドミウム、及びアルカリ金属化合物、又はパラジウム、バリウム、及びアルカリ金属化合物を含有する触媒が請求されている。好ましい実施形態では、このアルカリ金属化合物は、酢酸カリウムである。この触媒は、例えば酢酸ビニルモノマーなどの不飽和エステルを気相において調製するために使用される。
【００１９】
特許文献９は、触媒を通り抜ける少なくとも１ｍｍの内径を有する少なくとも１つの通路を有し、パラジウム及びその化合物の少なくともいずれかを１ｇ／ｌ〜２０ｇ／ｌの量で含有し、及びもし適切ならば、金及びそれらの化合物の少なくともいずれかを０．１ｇ／ｌ〜１０ｇ／ｌの量で含有する触媒を記載している。パラジウム、金及びそれらの化合物の少なくとも９５％が、表面から支持材（表面含浸触媒又は被覆触媒）の表面下０．５ｍｍまでの間の領域に存在する。この触媒は、オレフィン（例えばエテン）と有機カルボン酸（例えば酢酸）及び気相中の酸素とを反応させて、不飽和エステル（例えば酢酸ビニル）を調製するために使用される。この例においては、還元剤としてヒドラジン水和物が使用されている。
【００２０】
従来技術の文書が示すところによれば、今まで、安定した成形体の製造は、押出補助材、細孔形成剤、若しくはゾルなどの無機添加物若しくは有機添加物、又は追加の強化工程なしでは可能でなかった。更に、従来技術の触媒は、好ましくないかさ密度及び低活性を示す。
【先行技術文献】
【特許文献】
【００２１】
【特許文献１】欧州特許出願公開第７２３９０号明細書
【特許文献２】欧州特許出願公開第３２７７２２号明細書
【特許文献３】欧州特許出願公開第３２７８１５号明細書
【特許文献４】欧州特許出願公開第８０７６１５号明細書
【特許文献５】独国特許出願公開第４１４２８９８号明細書
【特許文献６】独国特許出願公開第４１４２９０２号明細書
【特許文献７】米国特許第４０４８０９６号明細書
【特許文献８】欧州特許第９９７１９２Ｂ１号明細書
【特許文献９】欧州特許出願公開第４６４６３３号明細書
【非特許文献】
【００２２】
【非特許文献１】Ｄ．Ｋｏｔｈ，Ｈ．Ｆｅｒｃｈ，Ｃｈｅｍ．Ｉｎｇ．Ｔｅｃｈｎ．（１９８０）５２巻，６２８．
【発明の概要】
【発明が解決しようとする課題】
【００２３】
本発明の目的は、従来技術を改良し、より小さいかさ密度を有し、例えばパイロジェニックＳｉＯ２などのパイロジェニック金属酸化物を基礎とし、金属、炭素、及びリンによる汚染が殆どなく、同時に高い強度を有し、既知の触媒に比較して改善された選択性及び高められた活性を有する触媒を提供することである。
【課題を解決するための手段】
【００２４】
本発明は、オレフィン類の気相酸化のための触媒を製造する方法であって、
（Ｉ）少なくとも１つのパイロジェニック金属酸化物を溶媒中に懸濁する工程と、
（II）分散装置及び湿式粉砕の少なくともいずれかによって微細に砕かれた懸濁液を製造することによって金属酸化物を活性化状態に変換する工程と、
（III）前記懸濁液を凝固させペースト状の塊にする工程と、
（IV）前記凝固懸濁液を成形体に変換する工程と、
（Ｖ）前記成形体を乾燥する工程と、
（VI）得られる成形体をか焼（Ｋａｌｚｉｎｉｅｒｕｎｇ）する工程と、
（VII）１つ以上の触媒活性化合物、又は次の工程において１つ以上の触媒活性化合物に変換できる１つ以上の前駆化合物及び１つ以上のプロモーター化合物の少なくともいずれかを塗布することによって、前記成形体を活性触媒に変換する工程とを含むことを特徴とする方法を提供する。
【発明を実施するための形態】
【００２５】
パイロジェニック金属酸化物粉は、水素／酸素炎中での金属酸化物前駆体の火炎加水分解又は火炎酸化から得られる。略球形の１次粒子が最初に形成され、これらは反応の間に共に焼結しアグリゲート（Ａｇｇｒｅｇａｔｅ）を形成する。このアグリゲートは、その後、共に凝集してアグロメレート（Ａｇｇｌｏｍｅｒａｔｅｎ）を形成できる。エネルギーを導入することによって一般的に比較的容易にアグリゲートに分離できるアグロメレートとは対照的に、このアグリゲートの更なる粉砕は、仮にできたとしてもエネルギーの徹底的な導入によってのみ可能となる。
【００２６】
パイロジェニック金属酸化物としては、酸化珪素（ＳｉｘＯｙ）、酸化アルミニウム（ＡｌｘＯｙ）、酸化チタン（ＴｉｘＯｙ）、酸化ジルコニウム（ＺｒｘＯｙ）、酸化セリウム（ＣｅｘＯｙ）及びこれらの金属酸化物の混合物のいずれかを使用することが可能である。好ましくは酸化珪素を使用し、特に好ましくは二酸化珪素（ＳｉＯ２）（ＷＡＣＫＥＲ  ＨＤＫ（登録商標）Ｔ４０）を使用する。
【００２７】
懸濁液を製造するために、パイロジェニック金属酸化物粉及び様々な金属酸化物粉の混合物のいずれかを、溶媒（好ましくは水）中に撹拌しながら徐々に導入する。早すぎるゲル化を回避するために、これは好ましくは５分〜９０分以内に行う。
【００２８】
使用する金属酸化物を活性化するために、これらを、粉砕（Ｖｅｒｍａｈｌｕｎｇ）によって又は分散装置によって高エネルギー状態にする。これは、好ましくは処理の間に放出される熱を除去する溶媒(好ましくは水)の存在下に行われる。有機溶媒類を使用することも可能であるが、これらは、後にできる触媒支持材が炭素で汚染される危険を招く。例えば、文献からの既知の方法によって得ることができる又は市販品から得ることができるような高純度型（Ｆｅ＜２ｐｐｂ）の水を使用することが特に好ましい。１８メガオーム・ｃｍ以上の抵抗を有する特別に精製した水の使用が好ましい。
【００２９】
活性な、微細に砕かれた懸濁液を製造するためには、例えば環状ギャップミルなどの摩擦ミルにおいて成分を粉砕することが有利であることが見出されている。環状ギャップミルにおいては、中央に搭載されるミリングコーンが、ベル形中空コーン中を回転する。粉砕される材料は、底部でミルに投入され、ハウジングの内壁とミリングコーンの間の環状ギャップ中で粉砕され、ベルミルとも呼ばれるミルの上部においてミルから放出される。得られる懸濁液は、容器に収集され、ミルのインレットから再循環させることができる。環状ギャップミルの代わりに、当業者に既知であり、例えば直立又は水平の撹拌ボールミル（ｓｔｅｈｅｎｄｅ  ｏｄｅｒ  ｌｉｅｇｅｎｄｅ  Ｒｕｈｒｗｅｒｋｓｋｕｇｅｌｍｕｈｌｅ）などの湿式粉砕のために適当な全ての他の種類のミルを使用することも可能である。全てのセクションにおいて循環させることによって、溶媒は、好ましくは室温に保たれる。加えて、起こり得る温度勾配を除去するために、内部冷却回路をミル中に設けることができる。
【００３０】
代わりに、懸濁液を、例えば溶解機又は遊星溶解機など、様々な分散装置によっても活性化することができる。ここで、金属酸化物粉は、水中で溶解機ディスクによって分散させられ、更に少なくとも２５分間、少なくとも８ｍ／ｓの周速度、好ましくは少なくとも１２ｍ／ｓの周速度で分散させられる。粒子サイズ、アグリゲートサイズ、及びアグロメレートサイズを調節するために、懸濁液を、溶解機、超音波分散機（Ｕｌｔｒａｓｃｈａｌｌｄｉｓｐｅｒｇｉｅｒｅｒ）、遊星溶解機（Ｐｌａｎｅｔｅｎｄｉｓｓｏｌｖｅｒ）、高エネルギーミル（Ｈｏｃｈｅｎｅｒｇｉｅｍｕｈｌｅ）、及び高度清浄ボールミル（ｈｏｃｈｒｅｉｎ  ａｕｓｇｅｆｕｈｒｔｅｒ  Ｋｕｇｅｌｍｕｈｌｅ）のいずれかによって少なくとも２５分間細かく分散する。
【００３１】
金属酸化物を液体中に予め懸濁し、次にこの懸濁液を活性化する過程を２つの別個の工程で行う代わりに、この固体（金属酸化物及び種々の金属酸化物の混合物の少なくともいずれか）を、活性化工程の間に溶媒へ添加することもできる。この固体を予め導入するか、活性化工程の間に導入するかに関わりなく、この処理は、好ましくは固体の添加が終了した後０．５時間〜４時間続けられる。
【００３２】
活性化された金属酸化物懸濁液を粉砕によって製造するために、当業者に既知の、鋼鉄、ガラス、酸化アルミニウム、酸化ジルコニウム、珪酸ジルコニウム、炭化珪素、窒化珪素及び他の材料のいずれかでできたビーズなどの粉砕メディアを使用することが可能である。材料は好ましくは、珪酸ジルコニウム、酸化ジルコニウム、及び窒化珪素からなり、特に好ましくは窒化珪素からなる。粉砕ビーズの直径は、通常０．８ｍｍ〜２．０ｍｍである。
【００３３】
懸濁液の製造においては、非常に均質な懸濁液が製造されるべきである。本発明の目的のためには、懸濁液が実質的にアグロメレートを含まなければ、均質な懸濁液となる。アグロメレートは、例えば触媒支持材としてなどのそれぞれの使用に供される、将来できるセラミックミクロ構造物中に不均一性を与える。アグロメレートの除去を確かにするために、分散工程の終わりに篩にかけることによって懸濁液から残留アグロメレートを除去することもできる。
【００３４】
低粘度（例えば２Ｐａ・ｓ未満）かつ低流制限（Ｅｉｎｅ  ｎｉｅｄｒｉｇｅ  Ｖｉｓｃｏｓｉｔａｅｔ  ｕｎｄ  Ｆｌｉｅｓｓｇｒｅｎｚｅ）を有することは、懸濁液の均一性を最適にするために重要である。これらは、ｐＨを変更することによって達成できる。パイロジェニック二酸化珪素の場合は、これは酸の添加によって生じさせることができる。
【００３５】
予め行う懸濁の間及び活性化工程の間の両方で、ｐＨは、２．０〜４．０の範囲、好ましくは２．５〜３．５の範囲に保たれる。これは、酸又は塩基を適宜添加することによって達成できる。酸又は塩基としては、後に成形体中に不純物を残さない、又はごくわずかな量の不純物しか残さない、当業者に既知の全ての鉱物又は非鉱物の酸又は塩基を使用することが可能である。酸としては塩酸及び硝酸のいずれかが好適に使用され、塩基としてはアンモニア、好ましくはアンモニア水溶液が好適に使用される。
【００３６】
金属酸化物懸濁液の固形成分含有量は、好ましくは５重量％〜４０重量％、より好ましくは１０重量％〜３０重量％、及び特に好ましくは１５重量％〜２５重量％である。これは、金属酸化物懸濁液が２つの別個の工程で製造されているか、金属酸化物粉が活性化工程の間のみで添加されているかに依存しない。
【００３７】
凝固工程においては、活性化金属酸化物を含有する懸濁液は、ｐＨ変化及び１つ以上の金属酸化物の更なる添加のいずれかによって、その均一な安定した流体状態から懸濁液が凝固、濃厚化しペースト状の塊を与える状態へと変換される。この凝固状態は、粘弾性固体と見なすことができる。即ちその貯蔵弾性率Ｇ′が、その損失弾性率Ｇ″の数倍となる。
凝固工程のために添加される金属酸化物は、予め行う懸濁工程及び活性化工程の少なくともいずれかにおいて添加される金属酸化物とは異なり得る。
【００３８】
ペースト状の塊を形成させる凝固工程を、微粉の金属酸化物又は種々の金属酸化物の混合物を懸濁液中へ更に混入撹拌することによって行う場合、これには、適切ならば、ゲル化過程を促進するための例えばアンモニア水溶液などの塩基の添加の追加も伴わせることができる。
【００３９】
更なる微粉の金属酸化物の添加が終了するまで、ｐＨは、例えば塩酸などの酸を適宜添加することによって２〜４の範囲に保つことができる。この添加量の固体の追加が終了した後、適切ならば、ｐＨを、撹拌しながら例えばアンモニア水溶液などの塩基を滴下することによって、４〜１０の範囲に、特に好ましくは５〜８の範囲に調整することができる。ここでは、ｐＨの変化及び１つ以上の金属酸化物の添加の少なくともいずれかがレオロジーを変える。ゲル状成形組成物が、液体懸濁液から形成される。追加で添加される微粉の金属酸化物の懸濁液中に存在する金属酸化物に対する量の比は、通常、１：１から微粉金属酸化物１部に対し懸濁液中の金属酸化物２部の割合のまでである。混入撹拌する間、確実に、導入する金属酸化物が最初に活性化されている金属酸化物懸濁液中に非常に均一に分配され、ペースト状の塊において不均一にさせられないように注意しなければならない。高いせん断力を使用して懸濁液中に金属酸化物粉を混合するのは、避けるべきである。それは、さもなければ、その後の成形工程のために適切な塊の可塑性が再び失われ、塊が液状になり過ぎるからである。液状になりすぎた懸濁液は、より長い時間（数時間〜数日）放置することで、後の成形工程のために必要とされる適切な可塑特性を取り戻すことができる。
【００４０】
代わりに、凝固工程を、ｐＨの変更だけによって行うこともできる。本発明のこの実施形態においては、更なる金属酸化物は追加されない。ここでは、懸濁液の凝固は、酸及び塩基のいずれかによるｐＨの変更によってのみもたらされる。二酸化珪素の場合では、ｐＨは、好ましくはＮａＯＨ、ＫＯＨ、ＮＨ３及びこれらの水溶液のいずれかなどの塩基の助けを借りて調節される。これらは、活性化懸濁液に徐々に添加、好ましくは滴下されて、最終的には４〜１０の範囲、特に好ましくは、５〜８の範囲の値を与える。ここでは、ＮＨ３を使用することが特に好ましい。懸濁液は、ＮＨ３の添加によって、その均一な安定した流体の範囲から懸濁液が凝固し、濃厚化する範囲へと変換できる。
【００４１】
驚くべきことに、懸濁液が好ましくは僅かのＮＨ３の添加によって成形に特に適切になることが見つかっている。そのままで３．９〜４．５のｐＨを有するパイロジェニック二酸化珪素の１％ＮＨ３溶液に対する典型的な比は、４５：１である。安定した成形体は、懸濁液のｐＨを５．６〜６．９、好ましくは６．０〜６．４にする場合、形成可能となる。このように、結果として生じる懸濁液のｐＨは、７．０の中性値の直下にある。上記のｐＨに調節された後、懸濁液は、数分以内に凝固し粘弾性挙動を示す成形可能塊を形成する。
【００４２】
粘弾性挙動とは、振動における流動学的歪の実験において、貯蔵弾性率Ｇ′が損失弾性率Ｇ″よりも大きくなることを意味する。弾性率Ｇ′及びＧ″は、方程式
τ＝γ（ｔ）×（Ｇ′ｓｉｎωｔ＋Ｇ″ｃｏｓωｔ）に従って決定でき、上記式中でτは、最大振幅をγ０、角速度をωとしたときの歪の時間変化γ（ｔ）（即ちγ（ｔ）＝γ０×ｓｉｎωｔ）に応じた応力応答（Ｓｐａｎｎｕｎｇｓａｎｔｗｏｒｔ）である。Ｇ′及びＧ″の合計値は、貯蔵弾性率Ｇ′のプラトー領域において求められる。貯蔵弾性率Ｇ′は、本発明の目的のためには、少なくとも１０，０００Ｐａ、好ましくは少なくとも５０，０００Ｐａであるべきで、比Ｇ″／Ｇ′は１未満、好ましくは０．５５未満、そしてなお特に好ましくは０．２５未満であるべきである。各々の弾性率は、１．５ｍｍのせん断間隙又は別の実施形態では２ｍｍのせん断間隙を有する平板−平板構造を用いて２３℃の温度で測定されている。
【００４３】
本発明の塊の本発明による使用は、その粘弾性挙動の特に優れた長期の安定性を示している。これは、閉鎖容器中に室温で１週間貯蔵した後、１．５ｍｍのせん断間隙又は別の実施形態では２．０ｍｍのせん断間隙を有する平板−平板構造を用いて２３℃の温度で測定される貯蔵弾性率Ｇ′が、初期値のせいぜい７０％にしか、好ましくは初期値のせいぜい９０％にしか減少していないことを意味する。
【００４４】
塊の混合が不十分である場合、成形組成物内の不均一性は、後の成形工程に好ましくない影響を及ぼし得る。この場合、比較的低い機械的安定性を有する成形体又は成形のために絶対的に不適当な塊が形成される。成形組成物中の固形金属酸化物の割合は、例えばパイロジェニックＳｉＯ２に基づく支持材料の場合では、１０重量％〜４０重量％である。
【００４５】
成形工程として後に錠剤化を行う場合は、明らかにより高い固形成分含有量を選択することが有利である。沈殿させた金属酸化物粒子をパイロジェニック金属酸化物粒子に加えて混合する場合、例えば沈殿させたシリカの場合、分散液の固形成分含有量を４０重量％から最大６０重量％まで増加させることが可能である。
【００４６】
塊の成形は、例えば押出成形、錠剤化、及びプレス成形のいずれかによってもたらし得る。成形触媒体は、好ましくは、押出成形によって製造される。ここでは、当業者に既知の全ての装置、例えば押出成形機、スクリュー押出成形機、タブレット成形機、連続プレス、及びラム押出機（Ｋｏｌｂｅｎｓｔｒａｎｇｐｒｅｓｓｅ）などを想定することができる。成形組成物のために使用する場合、組成物の液状化及び成形組成物の相分離をもたらし得るせん断力を更には与えないか少量しか与えないラム押出機を使用することが好ましい。
【００４７】
成形触媒体の構造は、それぞれの場合に選択される成形手段によって決定される。例えば、環状物、小粒、円筒、車輪、及び球などの構造を製造することが可能である。環状物及び小粒の長さは、成形の後に切断装置を直接使用することで画定される。成形体は、当業者に既知の方法（乾燥器、赤外線加熱（ＩＲ−Ｈｅｉｚｕｎｇ）、及びマイクロ波）によって乾燥する。乾燥は、２５℃〜２００℃、好ましくは３０℃〜１００℃、特に好ましくは４０℃〜８０℃の範囲の温度で行う。乾燥時間は、金属酸化物の水に対する比に依存するが、０．５時間〜５０時間、好ましくは２時間〜３０時間の範囲である。
成形触媒体の乾燥は、なお重大であり、過度に急速な乾燥（例えば高すぎる温度及び低すぎる大気湿度のいずれかによる）は、なお存在する水蒸気が材料から細孔を経由して十分に速く脱出するのを許容せず、それゆえ成形体中にひびを形成させる。
【００４８】
乾燥された後成形触媒体は、か焼される。当業者に既知の全ての通例のか焼方法が可能である。か焼は、大気中の炉の中で行うことが好ましく、このとき酸素含有量を変化させることができ更なる気体を空気に混入することができる。ここでは、種々の保護ガスの使用が可能である。適切な保護ガスとしては、当業者に既知の全ての保護ガスが挙げられ、特に好ましいのは、窒素、アルゴン、及びヘリウムのいずれかである。空気は、同じく保護ガスによって完全に置き換えることができる。か焼は、５００℃〜１，２５０℃、好ましくは７００℃〜１，１００℃、及び特に好ましくは８５０℃〜１，０００℃の範囲の温度で行う。焼結時間は、０．５時間〜２０時間の範囲内であり；典型的な焼結時間は２時間〜１０時間の範囲内である。か焼は、大気圧下及び減圧下のいずれかで行うことができる。本発明の方法は、従来技術において通例使用されるものより低いか焼温度で、等価な強度を達成することを可能にする。
【００４９】
か焼工程は、触媒過程のための重要なパラメーターである触媒支持材の表面積を減少させる。しかし、本発明による支持材料は、その優れた均一性のために、か焼処理なし又は低い温度でのか焼処理によってでさえも申し分のない安定性を示すので、従来技術の支持材よりも高い純度のみならず従来技術の支持材よりも著しく大きな支持材表面積及び細孔容積を有することができる。
【００５０】
更に、本発明の方法から得られる成形触媒体は、例えば、押出補助材、細孔形成剤、及びゾルのいずれかなどの補助材／添加物の通例の添加なしで製造される。補助材なしで済ませることによって、（例えばパイロジェニック）金属酸化物の化学的純度を高く維持することが可能になる。支持材料の形は、本発明の方法にとっては重大でない。活性成分を、成形工程の前にペースト状の塊に添加し、従って成形工程の後には支持材料上に既に多かれ少なかれ微細に分配されるようにするか、例えば含浸によって触媒支持材の最終製造の後に初めてその後の処理工程として塗布するかは、同様に本発明にとって重大ではない。
【００５１】
高純度の出発粉及び高純度製造方法のために、高純度金属酸化物を別の高純度金属酸化物でターゲットドーピングすることが可能である。例えば、パイロジェニックＳｉＯ２をパイロジェニックＡｌ２Ｏ３でドーピングすることによって酸性触媒支持材を製造することが挙げられる。このドーピングは、ＳｉＯ２中にルイス酸部位を作りだす。この原理によれば、高純度混合酸化物を、ＳｉＯ２、Ａｌ２Ｏ３、ＺｒＯ２、及びＴｉＯ２などの高純度酸化物から製造することができる。
【００５２】
製造された非ドープ成形体の純度は、高いので、非ドープ成形体を他の無機ドーパントでドーピングすることも可能となる。条件は、不純物が、即ち使用される金属酸化物ＭｘＯｙ又は種々の金属酸化物の混合物を除いた全ての元素、例えば二酸化珪素を使用する場合にはＳｉ及びＯの合計が常に４００ｐｐｍ未満、好ましくは１００ｐｐｍ未満、特に好ましくは２０ｐｐｍ未満になるようにすることである。本発明の方法によって、不純物（全ての金属並びにリン、硫黄、及び炭素も含む）の合計が、１０ｐｐｍ未満、理想的な場合は１ｐｐｍ未満でさえある成形体を製造することができる。ドーパントとしては、無機金属塩を選択することが可能である。これらは、例えば、ハロゲン化物、酸化物、硝酸塩、亜硝酸塩、珪酸塩、炭酸塩、ホウ酸塩、アルミン酸塩、モリブデン酸塩、タングステン酸塩、バナジウム酸塩、ニオブ酸塩、タンタル酸塩、チタン酸塩及びジルコン酸塩のいずれかであり得る。原理的には、この陰イオン成分の対イオンとして任意の陽イオン種を使用することが可能である。この対イオンは、好ましくはアルカリ金属及びアルカリ土類金属イオンからなる群から選択される陽イオンである。なお特に好ましくは、アルカリ金属陽イオンが使用される。
【００５３】
微細に砕かれた酸化物の本発明による使用は、非常に高い表面積を有する成形触媒体の形成をもたらす。達成されるＢＥＴ表面積は、３０ｍ２／ｇ〜５００ｍ２／ｇ、好ましくは１５０ｍ２／ｇ〜４５０ｍ２／ｇ、及び特に好ましくは２５０ｍ２／ｇ〜４００ｍ２／ｇの範囲内にある。微細に砕かれた酸化物は、０．５ｍｌ／ｇ〜１．３ｍｌ／ｇ、好ましくは０．７ｍｌ／ｇ〜１．２５ｍｌ／ｇ、及び特に好ましくは０．９ｍｌ／ｇ〜１．２ｍｌ／ｇの範囲の高細孔容積を有する成形体の製造ももたらす。
【００５４】
微細な細孔を有する成形体を、微細に砕かれた金属酸化物から焼結によって形成することができる。１０ｎｍ〜２０ｎｍの範囲の直径を有する細孔の割合は、通常６０％を超える割合、好ましくは７０％を超える割合、及びなお特に好ましくは８０％を超える割合である。
【００５５】
成形体の活性触媒への変換は、１つ以上の触媒活性化合物、又は次の工程において１つ以上の触媒活性化合物に変換できる１つ以上の前駆化合物及び１つ以上のプロモーター化合物の少なくともいずれかを塗布することによって達成される。ここでは、オレフィンの気相酸化のための触媒をもたらす当業者に既知の全ての方法が使用できる。本発明による高純度且つ高表面積支持体の使用は、従って、連合させられる高次触媒活性と共に、以前は達成不能であった高表面積化及び貴金属部位の非常に微細な分配を達成可能にする。
【００５６】
１つ以上のプロモーター化合物の添加を、成形体の触媒への変換の後の別個の工程で、行うこともできる。
【００５７】
１つ以上のプロモーター化合物と共に1つ以上の触媒活性化合物又は1つ以上の前駆化合物を1つの工程で塗布する代わりに、1つ以上のプロモーター化合物の塗布を、1つ以上の触媒活性化合物の塗布又は1つ以上の前駆化合物の塗布に先行する又は続く工程において別個に行うことができる。
【００５８】
製造が完了した触媒は、活性（空間−時間収率（Ｒａｕｍ−Ｚｅｉｔ−Ａｕｓｂｅｕｔｅ））、選択性（２次反応、即ち、エテンの燃焼による二酸化炭素の生成及びより少量の酢酸エチルの生成（Ｅｔｈｅｎｖｅｒｂｒｅｎｎｕｎｇ  ｚｕ  Ｋｏｈｌｅｎｄｉｏｘｉｄ  ｕｎｄ  ｎｉｅｄｒｉｇｅｒｅ  Ｅｔｈｙｌａｃｅｔａｔ−Ｂｉｌｄｕｎｇｓｒａｔｅ）の低減）、及び基礎とする新規な高表面積支持材料のもたらす長期の安定性の少なくともいずれかに関して有利点を有する。
【００５９】
成形体を被覆するための触媒成分として、本発明の方法においては好ましくは、Ｐｄ／Ａｕ／アルカリ金属化合物、Ｐｄ／Ｃｄ／アルカリ金属化合物、及びＰｄ／Ｂａ／アルカリ金属化合物からなる群から選択される1つ以上の系が使用される。
【００６０】
ここで上述の成分の１つ以上は、Ｐｄ金属化合物、Ａｕ金属化合物、Ｃｄ金属化合物、及びＢａ金属化合物の内の少なくともいずれかの支持材上への含浸、スプレー、蒸着、ディッピング、及び沈殿のいずれかによって塗布される。適切ならば、これらの成分は、適切な順序では、支持体に塗布した還元可能金属化合物の還元及び存在する任意の塩化物を除去する洗浄の少なくともいずれかと、アルカリ金属酢酸塩又は酢酸ビニルモノマーの製造の反応条件下でアルカリ金属酢酸塩に完全に若しくは部分的に変換されるアルカリ金属化合物の含浸とによっても塗布できる。
【００６１】
アルカリ金属化合物としては、酢酸カリウムなどのカリウム化合物を使用することが好ましい。当業者に既知である、触媒活性及び触媒の選択性の少なくともいずれかを促進する全ての更なる成分及びプロモーターの少なくともいずれかを使用することが同様に可能である。
【００６２】
本発明の方法の被覆工程を以下により詳細に、支持化触媒の製造についてＰｄ／アルカリ金属／Ａｕ系を例にとり、説明する。
本発明の１つの実施形態によれば、特に中空の円筒の形態(環状押出物)の成形体に、パラジウム及び金の少なくともいずれかを含有する溶液を含浸する。この溶液及び貴金属を含有する溶液のいずれかの含浸と同時に又は任意の順序で連続させて、使用される支持材料に１つ以上の塩基性化合物を含有できる塩基性溶液を含浸できる。塩基性化合物は、パラジウム化合物及び金化合物をその水酸化物に変換する働きをする。
【００６３】
種々の貴金属化合物の塗布は、１つの工程でか、複数の連続した工程で行うことができる。これらの工程の間で、中間乾燥工程、か焼工程、及び１つ以上の還元工程の少なくともいずれかを行うことも可能である。
【００６４】
貴金属を含有する溶液の塗布の後に塩基を添加する代わりに、塩基の添加を貴金属を含有する溶液の塗布と同時に行うこともできる。
【００６５】
更なる実施形態においては、成形体には、貴金属を含有する１つ以上の溶液が添加される前に、最初に１つ以上の塩基性化合物を塗布することができる。
【００６６】
中間乾燥工程を、１つ以上の塩基性化合物の塗布と貴金属の塗布の間に行うことができる。
【００６７】
塩基性溶液中の化合物は、アルカリ金属水酸化物、アルカリ金属重炭酸塩、アルカリ金属炭酸塩、アルカリ金属珪酸塩、及びこれらの物質の混合物のいずれかで構成され得る。好ましくは、水酸化カリウム、水酸化ナトリウム、及びメタ珪酸ナトリウムの少なくともいずれかを使用する。貴金属を含有する溶液を調製するためには、例えば、パラジウム塩として、塩化パラジウム、塩化パラジウムナトリウム若しくは塩化パラジウムカリウム、酢酸パラジウム、及び硝酸パラジウムのいずれかを使用することが可能である。適切な金塩としては、塩化金（III）及び四塩化金（III）酸が挙げられる。塩化パラジウムカリウム、塩化パラジウムナトリウム、及び四塩化金酸の少なくともいずれかを使用することが好ましい。
【００６８】
塩基性溶液を用いた触媒支持材への含浸は、触媒支持材上の貴金属の沈殿に影響する。この塩基性溶液は、貴金属溶液と、貴金属溶液の前か同時に、又は貴金属塩の塗布の後に接触させることができる。この２つの溶液を触媒支持材に連続的に含浸する場合は、中間乾燥、還元、及びか焼の少なくともいずれかを最初の含浸工程の後に行うことができる。
【００６９】
表面シェルの厚さは、支持材料に塗布される塩基性化合物の量の望まれる貴金属の量
に対する比によって影響され得る。この比が高いほど、形成されるシェルの厚さは薄くなる。望まれるシェル厚のために必要とされる塩基性化合物の貴金属化合物に対する比は、支持材料の性質並びに選択される塩基性化合物及び貴金属化合物に依存し得る。この必要とされる比は、数回の予備テストによって有利に決定される。得られるシェル厚は、触媒粒子を切り開く単純な仕方で決定できる。
【００７０】
最小限必要な塩基性化合物の量は、パラジウム及び金をその水酸化物に変換するのに必要とされる化学量論的に計算される水酸化物イオンの量から導き出せる。ガイドラインとしては、１．０ｍｍまでのシェル厚に対しては塩基性化合物は、１倍〜１０倍だけ化学量論的に過剰に使用するべきである。
【００７１】
前記貴金属塩及び前記塩基性化合物は、触媒支持材に細孔容積含浸の方法によって塗布することもできる。中間乾燥を用いる場合、この２つの溶液の容積は、それぞれが触媒支持材の吸収容量の９０％〜１００％に相当するように選択することができる。中間乾燥を省略する場合は、この２つの含浸溶液の個々の容積の合計を上記の条件に一致させなければならず、個々の容積の比は１：９〜９：１までの値をとり得る。３：７〜７：３、特に１：１の容積比を使用することが好ましい。両方の場合で、溶媒として水を使用するのが好ましい。しかし、適切な有機溶媒及び水溶性有機溶媒のいずれかを使用することも可能である。
【００７２】
不溶性貴金属化合物を生成する貴金属塩溶液と塩基性溶液との反応は徐々に起こり得、調製方法に依存するが、一般に１時間〜２４時間後に初めて終了する。この水不溶性貴金属化合物は、次に還元剤で処理される。湿式還元、例えば水溶性ヒドラジン水和物及びホルムアルデヒドのいずれかを使用したもの、又は例えば水素、エテン、及び水素／窒素混合物を使用した気相還元を行うことが可能である。還元は、窒素などの不活性ガスの添加に適切ならば、室温又は高温で、及び大気圧又は超大気圧下で行い得る。
【００７３】
貴金属化合物の還元の前及び／又は後に、支持材上に存在するいかなる塩化物も徹底的な洗浄によって取り除かれ得る。触媒の洗浄は、水、特に好ましくは塩基性水溶液（ｐＨ＞７）、なお特に好ましくはｐＨ８〜ｐＨ１２の溶液を使用して行われる。洗浄後の触媒の塩化物含有量は、好ましくは５００ｐｐｍ未満、特に好ましくは２００ｐｐｍ未満である。
【００７４】
還元の後に得られる触媒前駆体に、乾燥処理を、及び最終的に、アルカリ金属酢酸塩の又は酢酸ビニルモノマーの製造の反応条件下でアルカリ金属酢酸塩に完全に若しくは部分的に変換されるアルカリ金属化合物の含浸を行うことができる。酢酸カリウムを含浸するのが好ましい。再びここで、細孔容積含浸を好適に使用し得る。これは、必要とされる量の酢酸カリウムが、提示されている支持材料が溶媒全体について示す吸収容量（ｄｅｒ  Ａｕｆｎａｈｍｅｋａｐａｚｉｔａｅｔ  ｄｅｓ  ｖｏｒｇｅｌｅｇｔｅｎ  Ｔｒａｅｇｅｒｍａｔｅｒｉａｌｓ  ｆｕｒ  ｄａｓ  ｇｅｓａｍｔｅ  Ｌｏｅｓｕｎｇｓｍｉｔｔｅｌ）にほぼ一致する容積の好ましくは水などの溶媒に溶解されることを意味する。この容積は、支持材料の全細孔容積にほぼ一致する。
【００７５】
完了した触媒は、残留水分含量が５％未満となるまで乾燥され得る。乾燥は、空気中で、適切ならば不活性ガスとしての窒素中で行うことができる。
【００７６】
以下により詳細に本発明の方法の被覆工程を、支持触媒の製造について、Ｐｄ／アルカリ金属／Ｂａ系及びＰｄ／アルカリ金属／Ｃｄ系を例にとり、説明する。
【００７７】
Ｐｄ／アルカリ金属／Ｂａ触媒及びＰｄ／アルカリ金属／Ｃｄ触媒の製造においては、金属塩を、含浸、スプレー、蒸着、ディッピング、及び沈澱のいずれかなどの既知の方法によって塗布できる。適切な支持材料上に支持されたＰｄ／アルカリ金属／Ｃｄ系及びＰｄ／アルカリ金属／Ｂａ系触媒の製造の詳細が、米国特許第４，０９３，５５９号明細書（Ｐｄ／Ｃｄ）及び欧州特許第５６５９５２号明細書（超音波噴霧を使用しないＰｄ／Ｂａ）に記載されており、これらを本明細書において参考として援用する。
【００７８】
酢酸ビニルモノマーの合成については、触媒は、それぞれの場合使用される支持材の重量に基づいて、パラジウムを０．１重量％〜５．０重量％、及び金を０．２重量％〜３．５重量％、又はカドミウムを０．１重量％〜３．５重量％、又はバリウムを０．１重量％〜３．５重量％、及びカリウムを０．５重量％〜１５重量％含むことが有利である。負荷は、使用される触媒系（Ｐｄ／Ａｕ系、Ｐｄ／Ｃｄ系、及びＰｄ／Ｂａ系のいずれか）によって変化させ得る。例えば５００ｇ／ｌのかさ密度を有する触媒支持材の場合、濃度数値は、パラジウムが０．５ｇ／ｌ〜２５ｇ／ｌ、及び金が１．０ｇ／ｌ〜１７．５ｇ／ｌ、又はカドミウムが０．５ｇ／ｌ〜１７．５ｇ／ｌ、又はバリウムが０．５ｇ／ｌ〜１７．５ｇ／ｌ、及びカリウムが２．５ｇ／ｌ〜７５ｇ／ｌの容積ベース濃度に相当する。
【００７９】
触媒負荷は、詳細には：
Ｐｄ／アルカリ金属／Ａｕ触媒のパラジウム含有量が、０．２重量％〜３．５重量％、好ましくは０．３重量％〜３．０重量％である。
Ｐｄ／アルカリ金属／Ａｕ触媒の金含有量が、０．２重量％〜３．５重量％、好ましくは０．３重量％〜３．０重量％である。
Ｐｄ／アルカリ金属／Ａｕ触媒のカリウム含有量が、０．５重量％〜１５重量％、好ましくは１．０重量％〜１２重量％である。
Ｐｄ／アルカリ金属／Ｃｄ触媒又はＰｄ／アルカリ金属／Ｂａ触媒のパラジウム含有量が、０．１重量％〜５．０重量％、好ましくは０．２重量％〜４．５重量％である。
Ｐｄ／アルカリ金属／Ｃｄ触媒のカドミウム含有量が、０．１重量％〜３．５重量％、好ましくは０．２重量％〜３．０重量％である。
Ｐｄ／アルカリ金属／Ｂａ触媒のバリウム含有量が、０．１重量％〜３．５重量％、好ましくは０．２重量％〜３．０重量％である。
このＢａ含有量は、好ましくは、Ｃｄ系のＣｄ含有量と同じ範囲である。
Ｐｄ／アルカリ金属／Ｃｄ触媒又はＰｄ／アルカリ金属／Ｂａ触媒のカリウム含有量が、０．３重量％〜１０重量％、好ましくは０．５重量％〜９重量％である。
【００８０】
含浸溶液を調製するために、適切な量のパラジウム化合物及び金化合物を、提示されている支持材料が示す水の吸収容量（Ｗａｓｓｅｒａｕｆｎａｈｍｅｋａｐａｚｉｔａｅｔ  ｄｅｓ  ｖｏｒｇｅｌｅｇｔｅｎ  Ｔｒａｅｇｅｒｍａｔｅｒｉａｌｓ）のおよそ１０％〜１００％に相当する量の水に溶解することができる。塩基性溶液も類似の方法で調製できる。
【００８１】
本発明による成形体は、低圧ドロップ、低かさ密度、大きな反応容器単位容積当たりの外表面積、良好な物質／熱輸送、並びに特に既知の中空円筒及び例えばハチの巣状支持材料などの他の支持材形態に比較した場合の著しく促進された破壊強度及び耐摩耗性を、示す又は可能にする。
【００８２】
本発明の触媒における高表面積支持材料の使用によって、貴金属の量を一定とした場合には触媒活性貴金属部位をお互いにより離れて分布させる（同一の活性でより長期の安定性を得る）こと、又はお互いの間隔を同じにした場合にはより多くの貴金属を充填する（同一の長期間の安定性でより高い活性を得る）ことが可能になる。しかし、触媒活性金属（Ｐｄ／Ａｕ、Ｐｄ／Ｃｄ、及びＰｄ／Ｂａのいずれか）の濃度が高すぎると、触媒は過剰に高い最高温度を達成し、相応じて望ましくない副産物をより多く形成するので、触媒組成は、支持材料に調和させ反応器の構造に釣り合わせなければならない（熱除去）。
【００８３】
本発明の支持触媒は、気相でオレフィン、有機酸、及び酸素から不飽和エステルを調製するために使用できる。特に、本発明の支持触媒は、酢酸ビニルモノマーを製造するのに使用できる。この目的のために、本発明の支持触媒の存在下に気相で、エテン、酢酸、及び分子酸素又は空気が、適切ならば不活性ガスの添加と共に、１００℃〜２５０℃の温度で、例えば１ｂａｒ〜２５ｂａｒの大気圧及び超大気圧の下で、反応させられる。通常、触媒リットル当たり時間当たり１，０００〜５，０００の標準リットルの気相ガス混合物空間速度が実現される。
【００８４】
酢酸ビニルモノマーの調製方法においては、反応物は、最初に低空間速度で触媒上を通される。この準備段階の間、触媒の活性は、増加し、通常数日又は数週間の後に初めて最終レベルに到達する。本発明の支持触媒は、活性の増加及び選択性の改善の少なくともいずれかのために、著しく改善された生成物収率を達成する。
【００８５】
本発明の触媒はプロペンなどのオレフィンのアセトキシル化のためにも使用できる。次の例で、中空円筒（環状押出物）に基づく本発明による支持触媒のパフォーマンスを例示する。特に、パイロジェニック二酸化珪素に基づく環状押出物を詳細に説明する。
【００８６】
示されるかさ密度は、３３ｍｍの内径を有するチューブに充填することで測定された。
【００８７】
以下の実施例及び比較例での触媒の活性及び選択性は、最高で２００時間までの期間にわたって測定された。触媒は、油冷流反応器(反応器長：１，２００ｍｍ；内径：１９ｍｍ)中で、９．５ｂａｒの絶対圧力下で、３，５００標準ｍ３／（ｍ３×ｈ）の空間速度（ＧＨＳＶ）を用い、以下のガス組成物を使用してテストされた：６０容量％のエテン、１９．５容量％の二酸化炭素、１３容量％の酢酸、及び７．５容量％の酸素。触媒は、触媒床において測定される温度が１３０℃〜１８０℃の範囲で試験された。
反応生成物は、反応器の出口でオンラインガスクロマトグラフィーによって分析された。時間当たり触媒リットル当たりの生成酢酸ビニルモノマーのグラム数（ｇ（ＶＡＭ）／（ｌｃａｔ×ｈ））で表される触媒の空間−時間収率を、触媒活性の一つの指標として測定した。特にエテンの燃焼によって形成される二酸化炭素を同様に測定し、触媒の選択性を評価するために使用した。
気相における反応生成物の測定に加えて、液体反応生成物を１５℃に冷却した容器に収集し、得られる濃縮物をガスクロマトグラフィーによって分析し、液体副産物（例えば、酢酸エチル）を測定した。形成される液体副産物の量は、常に酢酸ビニルモノマーに対する比として、例えばｍｇ（酢酸エチル）／ｇ（ＶＡＭ）で表わされる酢酸エチルの形成として記録された。
【００８８】
ＢＥＴ表面積は、窒素を使用し、ＤＩＮ６６１３１に準拠して測定された。
細孔分布は、水銀ポロシメーターによって測定された。細孔容積の測定は、ドイツ工業規格ＤＩＮ６６１３４（ラングミュア、ｐ／ｐ０＝０．９９９５）に準拠して行った。強度は、１ｋＮの公称力を有するロードセルを取り付けたＺｗｉｃｋ  Ｚ  ０１０材料試験機（モデルII）（Ｚｗｉｃｋ  Ｚ  ０１０  Ｍａｔｅｒｉａｌｐｒｕｆｍａｓｃｈｉｎｅ）を使用して測定した。
【実施例】
【００８９】
（実施例１）（粉砕及び金属酸化物の添加による支持材の製造）
パイロジェニックシリカ（ＷＡＣＫＥＲ  ＨＤＫ（登録商標）  Ｔ４０）を１０ｋｇ、４０ｋｇの脱イオン水中に入れてかき混ぜ、窒化珪素粉砕ビーズ（粉砕ビーズの直径：２．０ｍｍ、充填度：７０容量％）を使用した撹拌ボールミル（Ｒｕｈｒｗｅｒｋｓｋｕｇｅｌｍｕｈｌｅ）中で２時間循環させかつ粉砕した。粉砕工程の間の角速度は１１ｍ／ｓであった。粉砕の終了後、５ｋｇの微粉のパイロジェニックシリカ（ＷＡＣＫＥＲ  ＨＤＫ（登録商標）  Ｔ４０）を、ペーストのようなゲル状塊が形成されるまで、分散液中に入れてかき混ぜた。この塊は、適切な工具を通してラム押出機から押出されて望ましい形に成形され、そして成形体に望まれる長さに適宜切断された。得られた成形体、この場合５．５ｍｍの長さと、５．５ｍｍの外径と、２．５ｍｍの穴を有する環状物を、８５℃の温度及び７５％の大気湿度で２４時間乾燥し、そして次に９００℃で８時間か焼した。本発明による支持環は、２９０ｍ２／ｇの表面積（ＢＥＴ表面積）及び１．２ｍｌ／ｇの細孔容積を有していた。この環状物の横方向の機械的強度は、１０Ｎであった。かさ密度は３２０ｇ／ｌであった。
【００９０】
（実施例２）（粉砕及びｐＨ調節による支持材の製造）
パイロジェニックシリカ（ＷＡＣＫＥＲ  ＨＤＫ（登録商標）  Ｔ４０）を４ｋｇ、３５ｋｇの脱イオン水中に入れてかき混ぜた。塩酸の添加によってｐＨを２．８に調整し、一定に保った。連続的に撹拌しながら、更に４．５ｋｇのパイロジェニックシリカ（ＷＡＣＫＥＲ  ＨＤＫ（登録商標）  Ｔ４０）を入れてかき混ぜた。金属酸化物粉の添加が終了した後、混合物を更に１０分間ホモジナイズし、その後懸濁液を窒化珪素粉砕ビーズ（粉砕ビーズの直径：２．０ｍｍ、充填度：７０容量％）を使用した撹拌ボールミル中で、更なる塩酸の添加によってｐＨを２．８に一定に保ちつつ、４５分間粉砕した。粉砕工程の間の角速度は１１ｍ／ｓであった。粉砕の終了後、連続的に撹拌しながら、ｐＨが６．２になりその時点で塊のゲル化が生じるまでアンモニア水溶液を懸濁液に添加した。得られた塊は、適切な工具を通してラム押出機から押出されて望ましい形に成形され、そして成形体に望ましい長さに適宜切断された。得られた成形体、この場合５．５ｍｍの長さと、５．５ｍｍの外径と、２．５ｍｍの穴を有する環状物を、８５℃の温度及び７０％の大気湿度で２４時間乾燥し、そして次に９００℃で２時間か焼した。本発明による支持環は、２６０ｍ２／ｇの表面積（ＢＥＴ表面積）及び１．１ｍｌ／ｇの細孔容積を有していた。この環状物の横方向の機械的強度は、１０Ｎであった。かさ密度は２８０ｇ／ｌであった。
【００９１】
（実施例３）（粉砕及びｐＨ調節なしの支持材の製造）
２回蒸留水を１，１５５ｇ、４リットルプラスチックビーカーに入れた。３４５ｇのパイロジェニック二酸化珪素（ＷＡＣＫＥＲ  ＨＤＫ（登録商標）  Ｔ４０）をプラスチック被覆溶解機を使用して１，０００ｒｐｍで撹拌した。この混合物を、次に８，０００ｒｐｍで更に３０分間撹拌した。このスリップを２つのプラスチック被覆ビーム撹拌器（Ｂａｌｋｅｎｒｕｈｒｅｒｎ）を有する遊星混合機に移した。１００ｒｐｍで混合しながら、７．５ｇの濃度１％（重量％）のアンモニア水溶液を滴下した。滴下が終了した後、混合物を更に１０分間撹拌した。この混合物を次にラム押出機に導入した。サンプルの流動学的特性及びｐＨを並行して測定した：Ｇ′＝２００，０００、Ｇ″＝２５，０００、ｐＨ＝６．１。
この塊は、適切な工具を通してラム押出機上で押出されて望ましい形に成形され、そして成形体に望ましい長さに切断された。得られた成形体、この場合６ｍｍの長さと、６ｍｍの外径と、３ｍｍの穴を有する環状物を、８５℃の温度及び７０％の大気湿度で２４時間乾燥した。本発明による支持環は、３５０ｍ２／ｇの表面積（ＢＥＴ表面積）及び１．１ｍｌ／ｇの細孔容積を有していた。この環状物の機械的強度は、１７Ｎであった。かさ密度は３４０ｇ／ｌであった。このようにして製造された成形体は、以下の不純物を含んでいた（全ての数値の単位はｐｐｍ）：Ｃｕ（０．０３）、Ｆｅ（２）、Ｔｉ（０．０５）、Ａｌ（０．３）、Ｃａ（０．４）、Ｍｇ（０．３）、Ｎａ（０．３）、Ｋ（０．２）、Ｎｉ（０．５）、Ｃｒ（０．０３）、Ｐ（０．０６）、Ｃ及びＳは、検出できなかった。
【００９２】
(実施例４)
実施例１で製造したＳｉＯ２支持材料（５００ｇ）に、２７．６０ｇの濃度４１．８％（重量％)の四塩化金酸溶液及び４２．２０ｇの濃度２０．８％（重量％）の四塩化パラジウム酸溶液を含む水溶液６００ｍｌを含浸した。２時間後、次の工程においてこの触媒を８０℃の温度で減圧下５時間乾燥した。蒸留水３６４ｍｌと共に１モル炭酸ナトリウム溶液２３６ｍｌを次に塗布した。２時間後、この触媒を８０℃の温度で減圧下５時間乾燥した。次にこの触媒を、０．２５重量％のアンモニア含有量を有するアンモニア水溶液で４５時間洗浄した。この触媒を、水素／窒素混合物（Ｎ２が９５％／Ｈ２が５％）を用いて、２００℃の温度で５時間還元した。次に触媒に、酢酸含有酢酸カリウム溶液（６００ｍｌの酢酸に７１．６５ｇの酢酸カリウムを溶解したもの）を含浸し、最後に８０℃の温度で減圧下５時間乾燥した。製造が完了した触媒は、パラジウムを１．６重量％（５．１ｇ／ｌ）、金を２．１重量％（６．７ｇ／ｌ）、及びカリウムを５．２重量％（１６．６ｇ／ｌ）の濃度で含有していた。
本発明によるこの触媒を、反応器中で上記の条件で試験したところ、９０．５％のエテンの選択性で８００ｇ（ＶＡＭ）／（ｌｃａｔ×ｈ）（１５６ｇ（ＶＡＭ）／（ｇＰｄ×ｈ））の活性を達成することができた。形成される酢酸ビニル１ｋｇ当たり０．３５ｇの酢酸エチルが形成されていた。
【００９３】
(実施例５)
実施例１で製造したＳｉＯ２支持材料（５００ｇ）を、実施例４と類似の方式だが、製造が完了した触媒が、パラジウムを２．０重量％（６．４ｇ／ｌ）、金を２．０重量％（６．４ｇ／ｌ）、及びカリウムを６．５重量％（２０．８ｇ／ｌ）の濃度で含有するように濃度を選択した含浸溶液を用いる点だけが違う方式で、含浸し、実施例５の触媒を調製した。
本発明によるこの触媒を、反応器中で上記の条件で試験したところ、９２．５％のエテンの選択性で９３０ｇ（ＶＡＭ）／（ｌｃａｔ×ｈ）（１４５ｇ（ＶＡＭ）／（ｇＰｄ×ｈ））の活性を達成することができた。形成される酢酸ビニル１ｋｇ当たり０．３５ｇの酢酸エチルが形成されていた。
【００９４】
(実施例６)
実施例２で製造したＳｉＯ２支持材料（８０ｇ）に、４．４３ｇの濃度４１．６％（重量％)の四塩化金酸溶液及び７．０３ｇの濃度２０．０％（重量％）の四塩化パラジウム酸溶液を含む水溶液８８ｍｌを含浸した。２時間後、次の工程においてこの触媒を８０℃の温度で減圧下５時間乾燥した。蒸留水５０ｍｌと共に１モル炭酸ナトリウム溶液３７．８ｍｌを次に塗布した。２時間後、この触媒を８０℃の温度で減圧下５時間乾燥した。次にこの触媒を、０．２５重量％のアンモニア含有量を有するアンモニア水溶液で３０時間洗浄した。この触媒を、水素／窒素混合物（Ｎ２が９５％／Ｈ２が５％）を用いて、２００℃の温度で５時間還元した。次に触媒に、酢酸含有酢酸カリウム溶液（８８ｍｌの酢酸に１１．４６ｇの酢酸カリウムを溶解したもの）を含浸し、最後に８０℃の温度で減圧下５時間乾燥した。製造が完了した触媒は、パラジウムを１．６重量％（４．５ｇ／ｌ）、金を２．１重量％（５．９ｇ／ｌ）、及びカリウムを５．２重量％（１４．６ｇ／ｌ）の濃度で含有していた。
本発明によるこの触媒を、反応器中で上記の条件で試験したところ、９０．５％のエテンの選択性で７５０ｇ（ＶＡＭ）／（ｌｃａｔ×ｈ）（１６７ｇ（ＶＡＭ）／（ｇＰｄ×ｈ））の活性を達成することができた。形成される酢酸ビニル１ｋｇ当たり０．５５ｇの酢酸エチルが形成されていた。
【００９５】
(実施例７)
実施例３で製造したＳｉＯ２支持材料（８０ｇ）に、５．１４ｇの濃度４１．６％（重量％)の四塩化金酸溶液及び８．４７ｇの濃度２０．０％（重量％）の四塩化パラジウム酸溶液を含む水溶液８８ｍｌを含浸した。２時間後、次の工程においてこの触媒を８０℃の温度で減圧下５時間乾燥した。蒸留水４３．５ｍｌと共に１モル炭酸ナトリウム溶液４４．５ｍｌを次に塗布した。２時間後、この触媒を８０℃の温度で減圧下５時間乾燥した。次にこの触媒を、０．２５重量％のアンモニア含有量を有するアンモニア水溶液で３０時間洗浄した。この触媒を、水素／窒素混合物（Ｎ２が９５％／Ｈ２が５％）を用いて、２００℃の温度で５時間還元した。次に触媒に、酢酸含有酢酸カリウム溶液（８８ｍｌの酢酸に１３．４３ｇの酢酸カリウムを溶解したもの）を含浸し、最後に８０℃の温度で減圧下５時間乾燥した。製造が完了した触媒は、パラジウムを１．９重量％（６．５ｇ／ｌ）、金を２．４重量％（８．２ｇ／ｌ）、及びカリウムを６．０重量％（２０．４ｇ／ｌ）の濃度で含有していた。
本発明によるこの触媒を、反応器中で上記の条件で試験したところ、９０．２％のエテンの選択性で８００ｇ（ＶＡＭ）／（ｌｃａｔ×ｈ）（１２４ｇ（ＶＡＭ）／（ｇＰｄ×ｈ））の活性を達成することができた。形成される酢酸ビニル１ｋｇ当たり０．４５ｇの酢酸エチルが形成されていた。
【００９６】
(比較例１)
ベントナイト（ＫＡ−１２０、Ｓｕｄ  Ｃｈｅｍｉｅから入手；かさ密度：５４０ｇ／ｌ）に基づく直径６ｍｍの球状支持材料（６０ｇ）に、０．８０ｇの塩化金及び２．０ｇの酢酸パラジウムを含む水溶液３６ｍｌを含浸した。２時間後、次の工程においてこの触媒を８０℃の温度で減圧下４時間乾燥した。蒸留水８ｍｌと共に１モル炭酸カリウム溶液２８．２ｍｌを次に塗布した。２時間後、この触媒を８０℃の温度で減圧下５時間乾燥した。次にこの触媒を、０．２５重量％のアンモニア含有量を有するアンモニア水溶液で６０時間洗浄した。この触媒を、水素／窒素混合物（Ｎ２が９５％／Ｈ２が５％）を用いて、２００℃の温度で５時間還元した。次に触媒に、酢酸含有酢酸カリウム溶液（３６ｍｌの酢酸に３．３０ｇの酢酸カリウムを溶解したもの）を含浸し、最後に８０℃の温度で減圧下４時間乾燥した。製造が完了した触媒は、パラジウムを１．５重量％（８．１ｇ／ｌ）、金を０．７重量％（３．８ｇ／ｌ）、及びカリウムを２．１重量％（１１．３ｇ／ｌ）の濃度で含有していた。
本発明によるこの触媒を、反応器中で上記の条件で試験したところ、８９．０％のエテンの選択性で６８０ｇ（ＶＡＭ）／（ｌｃａｔ×ｈ）（８４ｇ（ＶＡＭ）／（ｇＰｄ×ｈ））の活性を達成することができた。形成される酢酸ビニル１ｋｇ当たり１．９０ｇの酢酸エチルが形成されていた。
【００９７】
（実施例８）（Ｐｄ／Ｃｄ系）
実施例１で製造したＳｉＯ２支持材料（１００ｇ）に、５．１７ｇの酢酸カドミウム、６．０２ｇの酢酸カリウム、８．７４ｇの酢酸パラジウム、及び１．３３ｇの酢酸マンガンを含む酢酸含有溶液１２０ｍｌを含浸した。２時間後、この触媒を８０℃の温度で減圧下５時間乾燥した。製造が完了した触媒は、パラジウムを３．８重量％（１２．２ｇ／ｌ）、カドミウムを２．０重量％（６．４ｇ／ｌ）、カリウムを２．２重量％（７．０ｇ／ｌ）、及びマンガンを０．２５重量％（０．８ｇ／ｌ）の濃度で含有していた。
本発明によるこの触媒を、反応器中で上記の条件で試験したところ、９２．８％のエテンの選択性で９００ｇ（ＶＡＭ）／（ｌｃａｔ×ｈ）（７４ｇ（ＶＡＭ）／（ｇＰｄ×ｈ））の活性を達成することができた。形成される酢酸ビニル１ｋｇ当たり０．７０ｇの酢酸エチルが形成されていた。
【００９８】
（比較例２）（Ｐｄ／Ｃｄ系）
ベントナイト（ＫＡ−１２０、Ｓｕｄ  Ｃｈｅｍｉｅから入手；かさ密度：５４０ｇ／ｌ）に基づく直径６ｍｍの球状支持材料（１００ｇ）に、４．５５ｇの酢酸カドミウム、５．３４ｇの酢酸カリウム、５．１７ｇの酢酸パラジウム、及び０．３６ｇの酢酸マンガンを含む酢酸含有溶液６０ｍｌを含浸した。２時間後、この触媒を８０℃の温度で減圧下５時間乾燥した。製造が完了した触媒は、パラジウムを２．３重量％（１２．４ｇ／ｌ）、カドミウムを１．８重量％（９．７ｇ／ｌ）、カリウムを２．０重量％（１０．８ｇ／ｌ）、及びマンガンを０．０７重量％（０．４ｇ／ｌ）の濃度で含有していた。
本発明によるこの触媒を、反応器中で上記の条件で試験したところ、９２．８％のエテンの選択性で５６０ｇ（ＶＡＭ）／（ｌｃａｔ×ｈ）（４５ｇ（ＶＡＭ）／（ｇＰｄ×ｈ））の活性を達成することができた。形成される酢酸ビニル１ｋｇ当たり１．３０ｇの酢酸エチルが形成されていた。
【００９９】
（実施例９）（粉砕なしかつｐＨ調節なしだがドーパントの添加を使用した支持材の製造）
２回蒸留水を１，１５５ｇ、４リットルプラスチックビーカーに入れた。３４５ｇのパイロジェニック二酸化珪素（ＷＡＣＫＥＲ  ＨＤＫ（登録商標）  Ｔ４０）をプラスチック被覆溶解機を使用して１，０００ｒｐｍでかき混ぜた。この混合物を、次に１４ｍ／ｓの周速度で４０分間撹拌した。このスリップを２つのプラスチック被覆ビーム撹拌器を有する遊星混合機に移した。１００ｒｐｍで混合しながら、８．５ｇの濃度１％のＮＨ３溶液を滴下した。この結果生じた塊のｐＨは、６．４であった。次に、４５ｍｇのＮａ２ＳｉＯ３を添加した。添加が終了した後、混合物を更に５分間撹拌した。この混合物を次にラム押出機に導入した。サンプルの流動学的特性を並行して測定した：Ｇ′＝３２０，０００、Ｇ″＝３５，０００。
この塊は、適切な工具を通してラム押出機上で押出されて望ましい形に成形され、そして成形体に望まれる長さに切断された。得られた成形体、この場合６ｍｍの長さと、６ｍｍの直径を有する環状物を、８５℃の温度で２４時間乾燥した。この成形体は、次に８５０℃で焼結された。本発明による成形体は、２０５ｍ２／ｇの表面積（ＢＥＴ表面積）及び０．７５ｍｌ／ｇの細孔容積を有していた。この環状物の機械的強度は、４５Ｎであった。かさ密度は３７０ｇ／ｌであった。このようにして製造された成形体は、以下の不純物を含んでいた（全ての数値の単位はｐｐｍ）：Ｃｕ（０．０３）、Ｆｅ（４）、Ｔｉ（０．０５）、Ａｌ（１．１）、Ｃａ（１．２）、Ｍｇ（０．３）、Ｎａ（４９）、Ｋ（４）、Ｎｉ（０．５）、Ｃｒ（０．３）、Ｐ（０．０６）、Ｃ及びＳは、検出できなかった。
【０１００】
(実施例１０)
実施例９で製造したＳｉＯ２支持材料（５００ｇ）に、２７．６０ｇの濃度４１．８％（重量％)の四塩化金酸溶液及び４２．２０ｇの濃度２０．８％（重量％）の四塩化パラジウム酸溶液を含む水溶液３７５ｍｌを含浸した。２時間後、次の工程においてこの触媒を８０℃の温度で減圧下５時間乾燥した。蒸留水１３９ｍｌと共に１モル炭酸ナトリウム溶液２３６ｍｌを次に塗布した。２時間後、この触媒を８０℃の温度で減圧下５時間乾燥した。次にこの触媒を、０．２５重量％のアンモニア含有量を有するアンモニア水溶液で４５時間洗浄した。この触媒を、水素／窒素混合物（Ｎ２が９５％／Ｈ２が５％）を用いて、２００℃の温度で５時間還元した。次に触媒に、酢酸含有酢酸カリウム溶液（３７５ｍｌの酢酸に７１．６５ｇの酢酸カリウムを溶解したもの）を含浸し、最後に８０℃の温度で減圧下５時間乾燥した。製造が完了した触媒は、パラジウムを２．０重量％（７．４ｇ／ｌ）、金を２．０重量％（７．４ｇ／ｌ）、及びカリウムを６．５重量％（２４．１ｇ／ｌ）の濃度で含有していた。
本発明によるこの触媒を、反応器中で上記の条件で試験したところ、９２．４％のエテンの選択性で８７０ｇ（ＶＡＭ）／（ｌｃａｔ×ｈ）（１１８ｇ（ＶＡＭ）／（ｇＰｄ×ｈ））の活性を達成することができた。形成される酢酸ビニル１ｋｇ当たり０．３５ｇの酢酸エチルが形成されていた。
【０１０１】
【表１】
2010512985.tif 000002
【国際調査報告】
2010512985.tif 000003
2010512985.tif 000004
2010512985.tif 000005
2010512985.tif 000006
2010512985.tif 000007
2010512985.tif 000008